(57)【要約】 【課題】表示装置において、機能回路の電源配線及び接地配線に要する接地面積を少なくし、同時に消費電流による電源電圧降下及び接地電圧上昇を抑えることで、薄型・軽量・高機能・低価格の半導体装置及び表示装置を提供する。 【解決手段】本発明は、薄膜トランジスタにより構成される機能回路を同一基板上に有する表示装置であって、前記機能回路に電源電圧を供給する電源配線及び接地電圧を供給する接地配線が格子状に配置されていることを特徴とする表示装置である。格子状にすることで、電源電圧降下及び接地電圧上昇は大幅に低減できる。また、配線幅を細くしても、格子状にしない場合と同程度の電源電圧降下及び接地電圧上昇に抑えられるので、の電源配線及び接地配線の配置面積を大幅に低減できる。 【選択図】  図１
2006080514.tif 000002
【特許請求の範囲】
【請求項１】
薄膜トランジスタにより構成される機能回路を同一基板上に有する表示装置であって、
前記機能回路に電源電圧を供給する電源配線及び接地電圧を供給する接地配線が格子状に配置されていることを特徴とする表示装置。
【請求項２】
薄膜トランジスタにより構成される機能回路を同一基板上に有する表示装置であって、
前記機能回路に電源電圧を供給する電源配線または接地電源を供給する接地配線の少なくとも一方が格子状に配置されていることを特徴とする表示装置。
【請求項３】
請求項１または請求項２において、前記機能回路とは、中央演算処理装置から構成されていることを特徴とする表示装置。
【請求項４】
請求項１または請求項２において、前記機能回路とは、記憶装置から構成されていることを特徴とする表示装置。
【請求項５】
請求項１または請求項２において、前記機能回路とは、スタティック型メモリから構成されていることを特徴とする表示装置。
【請求項６】
請求項１または請求項２において、前記機能回路とは、ダイナミック型メモリから構成されていることを特徴とする表示装置。
【請求項７】
請求項１または請求項２において、前記機能回路とは、不揮発性メモリから構成されていることを特徴とする表示装置。
【請求項８】
請求項１または請求項２において、前記機能回路とは、画像処理回路から構成されていることを特徴とする表示装置。
【請求項９】
請求項１または請求項２において、前記機能回路とは、ディジタル信号処理プロセッサから構成されていることを特徴とする表示装置。
【請求項１０】
請求項１乃至請求項９のいずれか一において、前記薄膜トランジスタは、絶縁表面を有する基板上に形成された半導体薄膜を活性層として用いていることを特徴とする表示装置。
【請求項１１】
請求項１乃至請求項９のいずれか一において、前記絶縁表面を有する基板とは、
ガラス基板であることを特徴とする表示装置。
【請求項１２】
請求項１乃至請求項９のいずれか一において、前記絶縁表面を有する基板とは、
石英基板であることを特徴とする表示装置。
【請求項１３】
請求項１乃至請求項９のいずれか一において、前記絶縁表面を有する基板とは、
プラスチック基板であることを特徴とする表示装置。
【請求項１４】
請求項１乃至請求項９のいずれか一において、前記絶縁表面を有する基板とは、
ＳＯＩ基板であることを特徴とする表示装置。
【請求項１５】
請求項１乃至請求項１４のいずれか一において、前記電源配線または前記接地配線の少なくとも一方は、第一の導電性薄膜と、第二の導電性薄膜と、第三の導電性薄膜と、
前記第一の導電性薄膜と前記第二の導電性薄膜とを電気的に接続する第一のコンタクトと、前記第一の導電性薄膜と前記第三の導電性薄膜とを電気的に接続する第二のコンタクトと、前記第二の導電性薄膜と前記第三の導電性薄膜とを電気的に接続する第三のコンタクトと、から構成されていることを特徴とする表示装置。
【請求項１６】
請求項１乃至請求項１４のいずれか一において、前記電源配線及び前記接地配線の少なくとも一方は、前記電源配線及び接地配線は、第一の導電性薄膜と、第二の導電性薄膜と、前記第一の導電性薄膜と前記第二の導電性薄膜とを電気的に接続する第一のコンタクトと、から構成されていることを特徴とする表示装置。
【請求項１７】
請求項１乃至請求項１６のいずれか一において、前記表示装置とは、液晶表示装置であることを特徴とする表示装置。
【請求項１８】
請求項１乃至請求項１６のいずれか一において、前記表示装置とは、自発光素子を用いた表示装置であることを特徴とする表示装置。
【発明の詳細な説明】
【技術分野】
【０００１】
本発明は、半導体装置及び表示装置に係わり、特に軽量、薄型且つ高性能を低価格で実現できる半導体装置及び表示装置に関する。
【背景技術】
【０００２】
近年、多結晶シリコン薄膜を活性層として薄膜トランジスタ（Ｔｈｉｎ  Ｆｉｌｍ  Ｔｒａｎｓｉｓｔｏｒ、ＴＦＴ）を形成し、これをスイッチング素子として画素部に設けた表示装置や、画素部の周縁部に画素を駆動する回路を形成したアクティブマトリクス型表示装置の研究開発が盛んに行なわれている。
【０００３】
さらにこのような高性能なＴＦＴを用いて、従来単結晶シリコンなどの単結晶半導体上でしか作製できなかった大規模集積回路（Ｌａｒｇｅ  Ｓｃａｌｅ  Ｉｎｔｅｇｒａｔｅｄ
ｃｉｒｃｕｉｔ、ＬＳＩ）に代表される機能回路を、絶縁基板上に作製する研究開発が始められている。なお、機能回路として、中央処理装置（Ｃｅｎｔｒａｌ  Ｐｒｏｃｅｓｓｉｎｇ  Ｕｎｉｔ、ＣＰＵ）、メモリ、画像処理回路、ディジタル信号処理プロセッサなどが挙げられる。ＴＦＴを用いることで、低価格・薄型・軽量・低消費電力の機能回路を作製できることが期待されている。従って、ＴＦＴにより構成される機能回路を有する半導体装置や、ＴＦＴにより構成される機能回路を同一基板上に搭載した表示装置は、将来的に商品として非常に有望である。
【０００４】
ＣＰＵでは、一般に高い処理能力が求められる。従来のＬＳＩ開発においては、例えば、多層配線技術による動作周波数を向上させることでＣＰＵの処理能力向上を推し進めてきた。多層配線技術では、基本セル内での配線、機能回路内の各ブロック内における配線、ブロック間配線、電源配線、接地配線などについて独立な配線層を用いる。このように多層配線を形成することで、チップ面積縮小が図れ、動作速度向上が可能である。またメモリでは、一般に高記憶容量・高読出速度が求められる。このような目的にも、多層配線技術は非常に有効である。
【発明の開示】
【発明が解決しようとする課題】
【０００５】
ＴＦＴにより構成された機能回路を低価格で作製するためには、マスク枚数を極力増やさないことが重要である。つまり、ＣＰＵやメモリを、少ないマスク枚数で作製する必要がある。ところが、従来のＬＳＩ開発で用いられてきた多層配線技術は、配線層を１層増す毎に最低２枚のマスク増加をもたらす。従って、ＴＦＴにより構成される機能回路を作製する場合には従来用いられてきた多層配線技術は必ずしも有効な手段とは限らない。
【０００６】
通常の液晶表示装置では、ＴＦＴのゲート配線及びＴＦＴ間の引き回し配線として使われる配線層（１ｓｔ配線層）と、ＴＦＴ間の引き回し配線及び電源配線及び接地配線として使われる配線層（２ｎｄ配線層）と、両者を電気的に接続するコンタクトと、により配線を形成する。従って、マスク枚数を増加させることなく、機能回路を同一基板上に搭載するためには、機能回路もこれらの２つの配線層とコンタクトとで配線を行わなければならない。
【０００７】
高度な機能回路を実現しようとすると、ＴＦＴ間の引き回し配線が非常に複雑になるため、ＴＦＴ間の引き回し配線の配置面積が膨大になる。このため、機能回路全体の面積縮小を果たすには、電源配線や接地配線の幅を細くし、これらの配置面積を極力狭くする必要がある。しかし、電源配線及び接地配線の電気抵抗は配線幅に反比例するので、幅が細
いと電気抵抗が増大する。そのため局所的な高電流消費回路において電源電圧の極端な電圧降下が生じる。電圧降下した部分のＴＦＴでは、印加される正味の電源電圧が大幅に低下することになり、期待されるＴＦＴ性能が得られない。従って、回路の誤動作や設計通りの動作周波数が得られないなどの不具合が発生する可能性がある。
【０００８】
なお、同様に接地電圧の電圧上昇も生じ、回路の誤動作や設計通りの動作周波数が得られないなどの不具合を生じる。以下、本明細書中では特に明示しない限り、ＴＦＴに印加される正味の電源電圧の降下及び正味の接地電圧の上昇をまとめて、電源電圧の降下と記述する。
【０００９】
以上のことから、１ｓｔ配線層と２ｎｄ配線層とコンタクトとにより、ゲート配線とＴＦＴ間の引き回し配線と共に、電源配線と接地配線とを行い、同時に電源配線と接地配線との配置面積を少なく抑えながら、且つ電源電圧と接地電圧とを機能回路各部で均等に保つ工夫が必要である。
【課題を解決するための手段】
【００１０】
本発明は、以上のような問題点を鑑みなされたもので、ＴＦＴにより構成される機能回路を少ないマスク枚数で作製し、また機能回路の配線に要する配置面積を少なく抑えながら、且つ動作時の電源電圧及び接地電圧を機能回路各部で均等に保つことで、軽量・薄型・高性能な機能回路を有する半導体装置及び表示装置を提供する。
【００１１】
本発明では、半導体装置及び表示装置におけるＴＦＴにより構成される機能回路において、電源配線及び接地配線を２ｎｄ配線で櫛状に配置し、それらの櫛の先端を１ｓｔ配線及び１ｓｔ配線−２ｎｄ配線間コンタクトで電気的に接続する。１ｓｔ配線及び１ｓｔ配線−２ｎｄ配線間コンタクト及び２ｎｄ配線によって、格子状に配置された電源配線及び接地配線を形成する。格子状にすることで、格子状にしない場合に比べて、電源電圧降下及び接地電圧上昇は大幅に低減できる。また、配線幅を細くしても、格子状にしない場合と同程度の電源電圧降下及び接地電圧上昇に抑えられるので、電源配線及び接地配線の配置面積を大幅に低減できる。さらに、同時に電源配線と接地配線間に静電容量を構成することができる。静電容量は瞬間的な電位変動に対して、電位変化分の絶対値を抑える働きをするため、静電容量を設けることは、回路動作上好ましい。
【００１２】
以上により、半導体装置及び表示装置におけるＴＦＴにより構成される機能回路を、少ないマスク枚数で作製し、また機能回路の配線に要する配置面積を少なく抑えながら、且つ動作時の電源電圧及び接地電圧を機能回路各部で均等に保つことができる機能回路を有する半導体装置及び表示装置を提供する。従って、高機能化が容易で、より高機能で、付加価値が高い半導体装置及び表示装置を低価格で提供することが可能となる。
【００１３】
本明細書で開示する発明の構成は、薄膜トランジスタにより構成される機能回路を有する半導体装置であって、前記機能回路に電源電圧を供給する電源配線及び接地電圧を供給する接地配線が格子状に配置されていることを特徴とする。
【００１４】
また、他の発明の構成は、薄膜トランジスタにより構成される機能回路を有する半導体装置であって、前記機能回路に電源電圧を供給する電源配線または接地電圧を供給する接地配線の少なくとも一方が格子状に配置されていることを特徴とする。
【００１５】
上記構成において、前記機能回路は、中央処理装置から構成されていても良い。
【００１６】
また、上記構成において、前記機能回路は、記憶装置から構成されていても良い。
【００１７】
また、上記構成において、前記機能回路は、スタティック型メモリから構成されていても良い。
【００１８】
また、上記の構成において、前記機能回路は、ダイナミック型メモリから構成されていても良い。
【００１９】
また、上記構成において、前記機能回路は、不揮発性メモリから構成されていても良い。
【００２０】
また、上記構成において、前記薄膜トランジスタは、絶縁表面を有する基板上に形成された半導体薄膜を活性層として用いても良い。
【００２１】
また、上記構成において、前記絶縁表面を有する基板は、ガラス基板であっても良い。
【００２２】
また、上記構成において、前記絶縁表面を有する基板は、石英基板であっても良い。
【００２３】
また、上記構成において、前記絶縁表面を有する基板は、プラスチック基板であっても良い。
【００２４】
また、上記構成において、前記絶縁表面を有する基板は、ＳＯＩ基板であっても良い。
【００２５】
また、上記構成において、前記電源配線または前記接地配線の少なくとも一方は、第一の導電性薄膜と、第二の導電性薄膜と、第三の導電性薄膜と、前記第一の導電性薄膜と前記第二の導電性薄膜とを電気的に接続する第一のコンタクトと、前記第一の導電性薄膜と前記第三の導電性薄膜とを電気的に接続する第二のコンタクトと、前記第二の導電性薄膜と前記第三の導電性薄膜とを電気的に接続する第三のコンタクトと、から構成しても良い。
【００２６】
また、上記構成において、前記電源配線または前記接地配線の少なくとも一方は、第一の導電性薄膜と、第二の導電性薄膜と、前記第一の導電性薄膜と前記第二の導電性薄膜とを電気的に接続する第一のコンタクトと、から構成しても良い。
【００２７】
また、他の発明の構成は、薄膜トランジスタにより構成される機能回路を有する表示装置であって、前記機能回路に電源電圧を供給する電源配線及び接地電圧を供給する接地配線が格子状に配置されていることを特徴とする。
【００２８】
また、他の発明の構成は、薄膜トランジスタにより構成される機能回路を有する表示装置であって、前記機能回路に電源電圧を供給する電源配線または接地電源を供給する接地配線の少なくとも一方が格子状に配置されていることを特徴とする。
【００２９】
上記構成において、前記機能回路は、中央処理装置から構成されていても良い。
【００３０】
また、上記構成において、前記機能回路は、記憶装置から構成されていても良い。
【００３１】
また、上記構成において、前記機能回路は、スタティック型メモリから構成されていても良い。
【００３２】
また、上記の構成において、前記機能回路は、ダイナミック型メモリから構成されていても良い。
【００３３】
また、上記構成において、前記機能回路は、不揮発性メモリから構成されていても良い。
【００３４】
また、上記の構成において、前記機能回路は、画像処理回路から構成されていても良い。
【００３５】
また、上記の構成において、前記機能回路は、ディジタル信号処理プロセッサから構成されていても良い。
【００３６】
また、上記構成において、前記薄膜トランジスタは、絶縁表面を有する基板上に形成された半導体薄膜を活性層として用いても良い。
【００３７】
また、上記構成において、前記絶縁表面を有する基板とは、ガラス基板であっても良い。
【００３８】
また、上記構成において、前記絶縁表面を有する基板とは、石英基板であっても良い。
【００３９】
また、上記構成において、前記絶縁表面を有する基板とは、プラスチック基板であっても良い。
【００４０】
また、上記構成において、前記絶縁表面を有する基板とは、ＳＯＩ基板であっても良い。
【００４１】
また、上記構成において、前記電源配線または前記接地配線の少なくとも一方は、第一の導電性薄膜と、第二の導電性薄膜と、第三の導電性薄膜と、前記第一の導電性薄膜と前記第二の導電性薄膜とを電気的に接続する第一のコンタクトと、前記第一の導電性薄膜と前記第三の導電性薄膜とを電気的に接続する第二のコンタクトと、前記第二の導電性薄膜と前記第三の導電性薄膜とを電気的に接続する第三のコンタクトと、から構成しても良い。
【００４２】
また、上記構成において、前記電源配線または前記接地配線の少なくとも一方は、第一の導電性薄膜と、第二の導電性薄膜と、前記第一の導電性薄膜と前記第二の導電性薄膜とを電気的に接続する第一のコンタクトと、から構成しても良い。
【００４３】
また、上記構成からなる半導体装置若しくは上記構成からなる表示装置を電子機器に組み込むことが有効である。
【発明の効果】
【００４４】
ＴＦＴで構成された機能回路を有する半導体装置及び表示装置において、機能回路の電源配線及び接地配線を格子状に配置することで、電源電圧降下を低減できる。従って、機能回路の高速動作、高機能化に対し有効である。また、機能回路の電源配線及び接地配線を格子状としない場合と同程度の電源電圧降下及び接地電圧上昇に保ちながら、電源配線及び接地配線に要する配置面積を削減でき、機能回路の面積縮小が可能である。さらに、高機能な機能回路においても、ＴＦＴ間の引き回し配線に利用できる領域を確保しやすくなり、設計面での自由度が上がる。以上のことから、軽量・薄型・高機能な半導体装置及び表示装置を安価で提供できる。
【発明を実施するための最良の形態】
【００４５】
（実施の形態１）
本実施の形態では、本発明に係わる半導体装置及び表示装置における機能回路のマスク
レイアウトについて説明する。図１は本実施の形態におけるマスクレイアウトを示した図である。
【００４６】
図１において、ＴＦＴのチャネル領域とソース領域とドレイン領域となる活性層１００１、ゲート配線１００５とＴＦＴ間配線１００６と格子状の電源配線又は設置配線を形成する１ｓｔ配線（以下、格子形成１ｓｔ配線と呼ぶ）１００７とを形成する１ｓｔ配線層、１ｓｔ配線−２ｎｄ配線間または活性層−２ｎｄ配線間を電気的に接続するためのコンタクト１００３、ＴＦＴ間配線１００８と電源配線１００９と接地配線１０１０と格子状の電源配線又は接地配線を形成する２ｎｄ配線（以下、格子配線２ｎｄ配線と呼ぶ）１０１１とを形成する２ｎｄ配線層、が形成されている。１個以上のＴＦＴ１０１２から電気回路１０１３が構成される。
【００４７】
ここで、格子形成１ｓｔ配線１００７と格子形成２ｎｄ配線１０１１とを形成し、コンタクト１００３により櫛状の電源配線１００９の先端を、また櫛状の接地配線１０１０の先端を各々電気的に接続している点が本実施の形態の特徴である。なお、格子形成２ｎｄ配線１０１１は、図１に示した様に、電気的に接続する目的で新たに設けても良いし、その他の回路に電源電圧または接地電圧を供給するために設けてある配線を流用しても良い。
【００４８】
実際のＴＦＴ作成工程には、不純物ドープ用のマスクなどが必要であるが、本発明では本質的では無いので割愛する。
【００４９】
図２（Ａ）は図１に示したレイアウトで機能回路を作成した場合における代表的な電源配線及び接地配線の等価回路を示したものである。また、図２（Ｂ）は図１で櫛状の電源配線１００９の先端及び接地配線１０１０の先端を各々電気的に接続しない場合における等価回路を示したものである。抵抗０１（２０１１）〜抵抗０７（２０１７）は電源配線の電気抵抗を示し、抵抗１１（２０２１）〜抵抗１７（２０２７）は接地配線の電気抵抗を示す。また、抵抗２１（２０３１）〜抵抗２３（２０３３）は櫛状の接地配線の先端を格子形成配線とコンタクトとにより電気的に短絡した時の等価電気抵抗である。また、抵抗３１（２０４１）〜抵抗３３（２０４３）は櫛状の電源配線の先端を格子形成配線とコンタクトとにより電気的に短絡した時の等価電気抵抗である。供給電源２０００の電位はこれらの抵抗を介して回路１（２００１）〜回路８（２００８）に供給される。従って、回路１（２００１）〜回路８（２００８）に供給される正味の電位は、供給電源２０００の出力値より下がる。
【００５０】
図２の等価回路における、回路１（２００１）〜回路８（２００８）に供給される正味の電位について、電源電圧降下及び接地電圧上昇を見積もると、表１のようになる。ここで簡単のため、抵抗０１（２０１１）〜抵抗０７（２０１７）、抵抗１１（２０２１）〜抵抗１７（２０２７）、抵抗２１（２０３１）〜抵抗２３（２０３３）、抵抗３１（２０４１）〜抵抗３３（２０４３）の抵抗値を全てＲとし、回路１（２００１）〜回路８（２００８）における消費電流を全てＩとする。回路ｎ（ｎ＝１〜８）における正味の電源電圧をＶＤＤｎ、正味の接地電圧をＧＮＤｎとしている。
【００５１】
【表１】
2006080514.tif 000003
【００５２】
表１より、本実施の形態に示した方法により、機能回路各部における電源電位降下の最大値は４割程度軽減されていることが分かる。すなわち、機能回路の動作上安定な電源供給が行われることになる。また、従来例と同程度の電圧降下まで許される場合は、全体の抵抗が４割程度増加しても良いので、電源配線及び接地配線幅を４割程度細くできる。従って、電源配線及び接地配線の配置面積を４割程度削減できる。
【００５３】
このように、本実施の形態では、１ｓｔ配線と１ｓｔ配線−２ｎｄ配線間コンタクトと２ｎｄ配線とによって、半導体装置及び表示装置における機能回路の電源配線及び接地配線を格子状に形成する。格子状にすることで、格子状にしない場合に比べて、電源電圧降下が大幅に低減できる。また、配線幅を細くしても、格子状にしない場合と同程度の電源電圧降下及び接地電圧上昇に抑えられるので、電源配線及び接地配線の配置面積を大幅に低減できる。従って、軽量・薄型・高機能・低価格の半導体装置及び表示装置を提供できる。
【００５４】
（実施の形態２）
本実施の形態では、実施の形態１とは異なる、本発明に係わる半導体装置及び表示装置における機能回路のマスクレイアウトについて説明する。図３は本実施の形態におけるマスクレイアウトを示した図である。なお、図１と同じ部分は同じ符号を用いて示している。
【００５５】
図３において、ＴＦＴのチャネル領域とソース領域とドレイン領域となる活性層１００１、ゲート配線１００５とＴＦＴ間配線１００６と格子状の電源配線又は接地配線を形成する１ｓｔ配線（以下、格子形成１ｓｔ配線と呼ぶ）１００７とを形成する１ｓｔ配線層、１ｓｔ配線−２ｎｄ配線間または活性層−２ｎｄ配線間を電気的に接続するためのコンタクト１００３、ＴＦＴ間配線１００８と電源配線１００９と接地配線１０１０とを形成する２ｎｄ配線層、が形成されている。１個以上のＴＦＴ１０１２から電気回路１０１３が構成される。
【００５６】
ここで、本実施の形態では、実施の形態１で示した図１における格子形成２ｎｄ配線１０１１を用いずに、接地配線１０１０または電源配線１００９と重なった格子形成１ｓｔ配線１００７とコンタクト１００３とで、櫛状の電源配線１００９の先端を、または櫛状の接地配線１０１０の先端を各々電気的に接続している点が本実施の形態の特徴である。このような構成とすることで、電源配線１００９と接地配線１０１０との間に静電容量を形成することができる。これは、瞬間的な電源電圧降下に対して、電源電圧降下量の絶対値を抑える働きをする。従って、特に機能回路を高速動作させる場合などに好ましい。
【００５７】
なお、実際のＴＦＴ作成工程には、不純物ドープ用のマスクなどが必要であるが、本発
明では本質的では無いので割愛する。
【００５８】
本実施の形態に係わる機能回路における電源配線及び接地配線は、第一の実施の形態に示した電源配線及び接地配線と比べ、電気的には櫛状配線の先端の接続方法が異なるのみである。従って、代表的な電源配線及び接地配線の等価回路は、図２（Ａ）をそのまま適用することにする。また、図２（Ａ）の等価回路における、回路１（２００１）〜回路８（２００８）に供給される正味の電位について、電源電圧降下及び接地電圧上昇を見積もった表１の結果をそのまま適用することができる。
【００５９】
本実施の形態に示した方法により、機能回路各部における電源電位降下の最大値は４割程度軽減される。すなわち、機能回路の動作上安定な電源供給が行われることになる。また、従来例と同程度の電圧降下まで許される場合は、全体の抵抗が４割程度増加しても良いので、電源配線及び接地配線幅を４割程度細くできる。従って、電源配線及び接地配線の配置面積を４割程度削減できる。
【００６０】
このように、本実施の形態では、１ｓｔ配線と１ｓｔ配線−２ｎｄ配線間コンタクトとによって、半導体装置及び表示装置における機能回路の電源配線及び接地配線を格子状に形成する。格子状にすることで、格子状にしない場合に比べて、電源電圧降下が大幅に低減できる。また、配線幅を細くしても、格子状にしない場合と同程度の電源電圧降下及び接地電圧上昇に抑えられるので、電源配線及び接地配線の配置面積を大幅に低減できる。さらに、電源配線と接地配線との間に静電容量を形成しやすくなり、特に高速動作時に安定した電源供給が保てる。従って、軽量・薄型・高機能・低価格の半導体装置及び表示装置を提供できる。
【実施例１】
【００６１】
本実施例では、本発明における表示装置の一例として、ＣＰＵやＳＲＡＭ等が同一基板上に形成された表示装置を説明する。
【００６２】
図４に、本実施例における表示装置の上面図を示す。図４において表示装置は、絶縁表面を有する基板５００上に形成されたＴＦＴを用いて構成される、表示部５５１と機能回路部５５２とを有する。表示部５５１は、画素部５０１と、走査線駆動回路５０２、信号線駆動回路５０３を有する。また、機能回路部５５２は、ＣＰＵ５０７、ＳＲＡＭ（記憶回路）５０４を有する。表示部５５１において、画素部５０１は画像の表示を行う。また、走査線駆動回路５０２及び信号線駆動回路５０３によって、画素部５０１の各画素への映像信号の入力が制御される。ＳＲＡＭ５０４は、複数のマトリクス状に配置された記憶セル（図示せず）によって構成される。各記憶セルは、ＣＰＵ５０７において入出力される信号を記憶する等の機能を有する。また、ＣＰＵ５０７は、走査線駆動回路５０２、信号線駆動回路５０３への制御信号を出力する等の機能を有する。
【００６３】
なお、機能回路部５５２は、ＧＰＵ（映像信号処理回路）５６７を有していてもよい。この構成を図５に示す。なお、図４と同じ部分は同じ符号を用いて示し説明は省略する。ＧＰＵ５６７によって、基板５００の外部より入力された信号は表示部５５１に入力するための信号に変換される。
【００６４】
図４、図５において、表示部５５１としては、液晶表示装置または自発光素子を用いた表示装置などを用いることができる。
【００６５】
機能回路部５５２では、小面積、低消費電力、高動作周波数などが要求される。このような高度な機能回路部５５２を実現しようとすると、ＴＦＴ間の引き回し配線が非常に複雑になるため、ＴＦＴ間の引き回し配線の配置面積が膨大になる。このため、機能回路全体
の面積縮小を果たすには、電源配線や接地配線の配置面積を極力狭くし、且つ安定した電源電圧及び接地電圧を供給する必要がある。従って、実施の形態１または実施の形態２に示した方法が有効である。これにより、機能回路部の電源電圧降下が大幅に低減でき、高速動作に適した機能回路を作製できる。また、電源配線及び接地配線の配置面積を大幅に低減できる。従って、軽量・薄型・低価格の表示装置を提供できる。
【００６６】
なお、本発明は、実施の形態１または実施の形態２と自由に組み合わせて実施することが可能である。
【実施例２】
【００６７】
本実施例では、実施例１に示した機能回路を同一基板上に有する表示装置におけるＴＦＴの作製方法の一例を、図６（Ａ）〜（Ｈ）を用いて説明する。なお、機能回路部のＴＦＴ作製方法は、本発明における半導体装置の作製方法にそのまま適用できる。
【００６８】
図６（Ａ）において、基板１０１は、石英基板、シリコン基板、金属基板又はステンレス基板の表面に絶縁膜を形成したものを用いる。また本作製工程の処理温度に耐えうる耐熱性を有するプラスチック基板を用いても良い。本実施例ではバリウムホウケイ酸ガラス、アルミノホウケイ酸ガラス等のガラスからなる基板１０１を用いる。
【００６９】
次いで、基板１０１上に酸化珪素膜、窒化珪素膜又は酸化窒化珪素膜などの絶縁膜から成る下地膜（図示せず）を形成する。下地膜は、前記絶縁膜の単層構造でも前記絶縁膜を２層以上積層させた構造であっても良い。
【００７０】
本実施例では、下地膜の１層目として、プラズマＣＶＤ法を用いてＳｉＨ4、ＮＨ3、及びＮ2Ｏを反応ガスとして成膜される窒化酸化珪素膜を１０〜２００nm（好ましくは５０
〜１００nm）の厚さに形成する。本実施例では、窒化酸化珪素膜を５０nmの厚さに形成する。次いで下地膜の２層目として、プラズマＣＶＤ法を用いてＳｉＨ4及びＮ2Ｏを反応ガスとして成膜される酸化窒化珪素膜を５０〜２００nm（好ましくは１００〜１５０nm）の厚さに形成する。本実施例では、酸化窒化珪素膜を１００nmの厚さに形成する。
【００７１】
続いて下地膜上に半導体膜を形成する。半導体膜は公知の手段（スパッタ法、ＬＰＣＶＤ法、プラズマＣＶＤ法等）により２５〜８０nm（好ましくは３０〜６０nm）の厚さで成膜する。次いで前記半導体膜を公知の結晶化法（レーザ結晶化法、ＲＴＡ又はファーネスアニール炉を用いる熱結晶化法、結晶化を助長する金属元素を用いる熱結晶化法等）を用いて結晶化させる。なお、結晶化を助長する金属元素を用いる熱結晶化法とレーザ結晶化法とを組み合わせてもよい。例えば、結晶化を助長する金属元素を用いる熱結晶化法を行った後、レーザ結晶化法を行っても良い。
【００７２】
そして、得られた結晶質半導体膜を所望の形状にパターニングして半導体層（半導体活性層）１０２ａ〜１０２ｄを形成する。なお前記半導体層として、非晶質半導体膜、微結晶半導体膜、結晶質半導体膜、又は非晶質珪素ゲルマニウム膜などの非晶質構造を有する化合物半導体膜等を用いることができる。
【００７３】
本実施例では、プラズマＣＶＤ法を用いて、膜厚５５nmの非晶質珪素膜を成膜する。そして、ニッケルを含む溶液を非晶質珪素膜上に保持させ、この非晶質珪素膜に脱水素化（５００℃、１時間）を行った後、熱結晶化（５５０℃、４時間）を行って結晶質珪素膜を形成する。その後、フォトリソグラフィ法を用いたパターニング処理によって島状の半導体層１０２ａ〜１０２ｄを形成する。
【００７４】
なおレーザ結晶化法で結晶質半導体膜を作製する場合のレーザは、連続発振またはパル
ス発振の気体レーザ又は固体レーザを用いれば良い。前者の気体レーザとしては、エキシマレーザ、ＹＡＧレーザ、ＹＶＯ4レーザ、ＹＬＦレーザ、ＹＡｌＯ3レーザ、ガラスレーザ、ルビーレーザ、Ｔｉ：サファイアレーザ等を用いることができる。また後者の固体レーザとしては、Ｃｒ、Ｎｄ、Ｅｒ、Ｈｏ、Ｃｅ、Ｃｏ、Ｔｉ又はＴｍがドーピングされたＹＡＧ、ＹＶＯ4、ＹＬＦ、ＹＡｌＯ3などの結晶を使ったレーザを用いることができる。当該レーザの基本波はドーピングする材料によって異なり、１μm前後の基本波を有する
レーザ光が得られる。基本波に対する高調波は、非線形光学素子を用いることで得ることができる。なお非晶質半導体膜の結晶化に際し、大粒径に結晶を得るためには、連続発振が可能な固体レーザを用い、基本波の第２高調波〜第４高調波を適用するのが好ましい。代表的には、Ｎｄ:ＹＶＯ4レーザー（基本波１０６４nm）の第２高調波（５３２nm）や第３高調波（３５５nm）を適用する。
【００７５】
また出力１０Ｗの連続発振のＹＶＯ4レーザから射出されたレーザ光は、非線形光学素
子により高調波に変換する。さらに、共振器の中にＹＶＯ4結晶と非線形光学素子を入れ
て、高調波を射出する方法もある。そして、好ましくは光学系により照射面にて矩形状または楕円形状のレーザ光に成形して、被処理体に照射する。このときのエネルギー密度は０．０１〜１００MW／cm2程度（好ましくは０．１〜１０MW／cm2）が必要である。そして、１０〜２０００cm／s程度の速度でレーザ光に対して相対的に半導体膜を移動させて照
射する。
【００７６】
また上記のレーザを用いる場合には、レーザ発振器から放射されたレーザビームを光学系で線状に集光して半導体膜に照射すると良い。結晶化の条件は適宜設定されるが、エキシマレーザを用いる場合はパルス発振周波数３００Ｈｚとし、レーザーエネルギー密度を１００〜７００mJ/cm2(代表的には２００〜３００mJ/cm2)とすると良い。またＹＡＧレーザを用いる場合には、その第２高調波を用いてパルス発振周波数１〜３００Hzとし、レーザーエネルギー密度を３００〜１０００mJ/cm2(代表的には３５０〜５００mJ/cm2)とすると良い。そして幅１００〜１０００μｍ（好ましくは幅４００μｍ）で線状に集光したレーザ光を基板全面に渡って照射し、このときの線状ビームの重ね合わせ率（オーバーラップ率）を５０〜９８％としても良い。
【００７７】
しかしながら本実施例では、結晶化を助長する金属元素を用いて非晶質珪素膜の結晶化を行ったため、前記金属元素が結晶質珪素膜中に残留している。そのため、前記結晶質珪素膜上に５０〜１００nmの非晶質珪素膜を形成し、加熱処理（ＲＴＡ法やファーネスアニール炉を用いた熱アニール等）を行って、該非晶質珪素膜中に前記金属元素を拡散させ、前記非晶質珪素膜は加熱処理後にエッチングを行って除去する。その結果、前記結晶質珪素膜中の金属元素の含有量を低減または除去することができる。
【００７８】
なお島状の半導体層１０２ａ〜１０２ｄを形成した後、微量な不純物元素（ボロンまたはリン）のドーピングを行ってもよい。こうして、チャネル領域となる領域にも微量な不純物元素を添加して、ＴＦＴのしきい値を制御することが可能である。
【００７９】
次いで、半導体層１０２ａ〜１０２ｄを覆うゲート絶縁膜１０３を形成する。ゲート絶縁膜１０３はプラズマＣＶＤ法やスパッタ法を用いて、膜厚を４０〜１５０nmとして珪素を含む絶縁膜で形成する。本実施例では、ゲート絶縁膜１０３としてプラズマＣＶＤ法により酸化窒化珪素膜を１１５nmの厚さに形成する。勿論、ゲート絶縁膜１０３は酸化窒化珪素膜に限定されるものでなく、他の珪素を含む絶縁膜を単層または積層構造として用いても良い。なおゲート絶縁膜１０３として酸化珪素膜を用いる場合には、プラズマＣＶＤ法でＴＥＯＳ（Tetraethyl Orthosilicate）とＯ2とを混合し、反応圧力４０Pa、基板温
度３００〜４００℃とし、高周波（１３．５６MHz）、電力密度０．５〜０．８W/cm2で放電させて形成しても良い。上記の工程により作製される酸化珪素膜は、その後４００〜５
００℃の熱アニールによって、ゲート絶縁膜１０３として良好な特性を得ることができる。
【００８０】
ここで、ゲート配線を形成する前に半導体層１０２ａ〜１０２ｄの特定の領域に不純物元素をドーピングしておいても良い。この際形成された不純物領域と重ねてゲート配線を形成することによって、Lｏｖ領域等を形成することが可能である。なお、半導体層１０
２ａ〜１０２ｄに不純物元素をドーピングする際は、ゲート絶縁膜１０３とは別の絶縁膜（ドープ用絶縁膜と表記）を形成しておいてもよい。この場合、上記ドーピング処理が終了した後、ドープ用絶縁膜は除去する。
【００８１】
次いで、第１の導電膜１０４ａをＴａＮで２０〜１００nmの厚さに形成し、第２の導電膜１０４ｂをＷで１００〜４００nmの厚さに形成する。こうして、２層の積層構造を有する１ｓｔ配線層を形成する。本実施の形態では、膜厚３０nmのＴａＮ膜からなる第１の導電膜１０４ａと、膜厚３７０nmのＷ膜からなる第２の導電膜１０４ｂを積層形成する。
【００８２】
本実施例では、第１の導電膜１０４ａであるＴａＮ膜は、Ｔａのターゲットを用いて、窒素を含む雰囲気内においてスパッタ法で形成する。また第２の導電膜１０４ｂであるＷ膜は、Ｗのターゲットを用いたスパッタ法で形成する。その他に６フッ化タングステン（ＷＦ6）を用いる熱ＣＶＤ法で形成することもできる。いずれにしてもゲート配線として
使用するためには低抵抗率化を図る必要があり、Ｗ膜の抵抗率は２０μΩcm以下にすることが望ましい。Ｗ膜は結晶粒を大きくすることで低抵抗率化を図ることができるが、Ｗ膜中に酸素などの不純物元素が多い場合には結晶化が阻害され高抵抗率化する。従って、本実施の形態では、高純度のＷ（純度９９．９９９９％）のターゲットを用いたスパッタ法で、さらに成膜時に気相中からの不純物の混入がないように十分配慮してＷ膜を形成することにより、抵抗率９〜２０μΩcmを有するＷ膜を実現する。
【００８３】
なお本実施例では、第１の導電膜１０４ａをＴａＮ膜、第２の導電膜１０４ｂをＷ膜とするが、第１の導電膜１０４ａ及び第２の導電膜１０４ｂを構成する材料は特に限定されない。第１の導電膜１０４ａ及び第２の導電膜１０４ｂは、Ｔａ、Ｗ、Ｔｉ、Ｍｏ、Ａｌ、Ｃｕ、Ｃｒ、Ｎｄから選択された元素、または前記元素を主成分とする合金材料若しくは化合物材料で形成してもよい。また、リン等の不純物元素をドーピングした多結晶珪素膜に代表される半導体膜やＡｇＰｄＣｕ合金で形成してもよい。
【００８４】
なお、第１の導電膜１０４ａと第２の導電膜１０４ｂとにより構成される導電膜が、実施の形態１及び実施の形態２に示した１ｓｔ配線層に対応する。
【００８５】
次に、レジスト１０５を成膜する。レジスト１０５の成膜法としては、塗布法を用いることができる。なお、塗布法には、スピンコータやロールコータを用いればよい。レジスト１０５は、ポジ型、ネガ型の何れも使用可能であり、露光の際に用いる光源に応じて選択できる。
【００８６】
次いで図６（Ｂ）に示すように、レジスト１０５を露光（第１の露光）して、レジストマスク１０８、１０９及び１８５を形成し、ゲート配線を作製するための第１のエッチング処理（１ｓｔ配線層エッチング１）を行う。本実施例では、第１のエッチング処理におけるエッチングの手法として、ＩＣＰ（Inductively Coupled Plasma：誘導結合型プラズマ）エッチング法を用い、エッチング用ガスにＣＦ4とＣｌ2の混合ガスを用い、１Paの圧力でコイル型の電極に５００WのＲＦ（１３．５６MHz）電力を投入してプラズマを生成して行う。基板側（試料ステージ）にも１００WのＲＦ（１３．５６MHz）電力を投入し、実質的に負の自己バイアス電圧を印加する。ＣＦ4とＣｌ2の混合ガスを用いた場合にはＷ膜及びＴａＮ膜とも同程度にエッチングされる。
【００８７】
ただし、半導体層１０２ｃ、１０２ｄ上に形成された第１の導電膜１０４ａと第２の導電膜１０４ｂの部分は、レジストマスク１８５で覆われているため、エッチングされない。
【００８８】
上記エッチング条件では、レジストマスクの形状を適したものとすることにより、基板側に印加するバイアス電圧の効果によって第１の導電層１０６ａ、１０７ａ及び第２の導電層１０６ｂ、１０７ｂの端部がテーパー形状となる。ここで、テーパー形状を有する部分（テーパー部）の角度（テーパー角）とは、基板１０１表面（水平面）とテーパー部の傾斜部とのなす角度として定義する。エッチング条件を適宜選択することによって、第１の導電層及び第２の導電層においてテーパー部の角度を１５〜４５°とすることができる。ゲート絶縁膜１０３上に残渣を残すことなくエッチングするためには、１０〜２０％程度の割合でエッチング時間を増加させると良い。Ｗ膜に対する酸化窒化珪素膜の選択比は２〜４（代表的には３）であるので、オーバーエッチング処理により、酸化窒化珪素膜が露出した面は２０〜５０nm程度エッチングされることになる。こうして、第１のエッチング処理により第１の形状の導電層１０６、１０７（第１の導電層１０６ａ、１０７ａと第２の導電層１０６ｂ、１０７ｂ）を形成する。このとき、ゲート絶縁膜１０３においては、露出した領域が２０〜５０nm程度エッチングされ、薄くなった領域が形成される。
【００８９】
そして、第１のドーピング処理（ドーピング１）を行い、Ｎ型を付与する不純物元素を添加する。ドーピングの方法はイオンドープ法もしくはイオン注入法で行えば良い。イオンドープ法の条件はドーズ量を１×１０13〜５×１０14atoms/cm2とし、加速電圧を６０
〜１００kVとして行う。Ｎ型を付与する不純物元素として１５族に属する元素、典型的にはリン（Ｐ）または砒素（Ａｓ）を用いるが、本実施例ではリン（Ｐ）を用いる。この場合、第１の形状の導電層１０６、１０７（第１の導電層１０６ａ、１０７ａと第２の導電層１０６ｂ、１０７ｂ）をＮ型を付与する不純物元素の添加に対するマスクとして用い、自己整合的に第１の不純物領域１１０ａ、１１０ｂ、１１１ａ、１１１ｂが形成される。第１の不純物領域１１０ａ、１１０ｂ、１１１ａ、１１１ｂには１×１０20〜１×１０21atoms/cm3の濃度範囲でＮ型を付与する不純物元素を添加する。
【００９０】
次に、図６（Ｃ）に示すように、レジストマスクは除去しないまま、第２のエッチング処理（１ｓｔ配線層エッチング２）を行う。エッチングガスにＣＦ4とＣｌ2とＯ2とを用
い、Ｗ膜を選択的にエッチングする。こうして、第２のエッチング処理により第２の形状の導電層４１２、４１３（第１の導電層４１２ａ、４１３ａと第２の導電層４１２ｂ、４１３ｂ）を形成する。このとき、ゲート絶縁膜１０３においては、露出した領域はさらに２０〜５０nm程度エッチングされ薄くなる。
【００９１】
Ｗ膜やＴａＮ膜のＣＦ4とＣｌ2の混合ガスによるエッチング反応は、生成されるラジカルまたはイオン種と反応生成物の蒸気圧から推測することが出来る。ＷとＴａのフッ化物と塩化物の蒸気圧を比較すると、Ｗのフッ化物であるＷＦ6が極端に高く、その他のＷＣ
ｌ5、ＴａＦ5、ＴａＣｌ5は同程度である。従って、ＣＦ4とＣｌ2の混合ガスではＷ膜及
びＴａＮ膜共にエッチングされる。しかし、この混合ガスに適量のＯ2を添加するとＣＦ4とＯ2が反応してＣＯとＦになり、ＦラジカルまたはＦイオンが多量に発生する。その結
果、フッ化物の蒸気圧が高いＷ膜のエッチング速度が増大する。一方、ＴａはＦが増大しても相対的にエッチング速度の増加は少ない。また、ＴａはＷに比較して酸化されやすいので、Ｏ2を添加することでＴａの表面が酸化される。Ｔａの酸化物はフッ素や塩素と反
応しないためさらにＴａ膜のエッチング速度は低下する。従って、Ｗ膜とＴａ膜とのエッチング速度に差を作ることが可能となり、Ｗ膜のエッチング速度をＴａ膜よりも大きくすることが可能となる。
【００９２】
そして、第２のドーピング処理（ドーピング２）を行う。この場合、第１のドーピング処理よりもドーズ量を下げて、高い加速電圧の条件としてＮ型を付与する不純物元素、本実施例ではリン（Ｐ）をドーピングする。例えば、加速電圧を７０〜１２０kVとし、１×１０13atoms/cm2のドーズ量で行い、図６（Ｂ）で島状半導体層に形成された第１の不純
物領域１１０ａ、１１０ｂ、１１１ａ、１１１ｂの内側に新たな不純物の添加領域を形成する。ドーピングは、第２の導電層４１２ｂ、４１３ｂを不純物元素に対するマスクとして用い、第１の導電層４１２ａ、４１３ａの下側の領域における半導体層にも不純物元素が添加されるようにドーピングする。こうして、第２の不純物領域４１６ａ、４１６ｂ、４１８ａ、４１８ｂが形成される。この第２の不純物領域４１６ａ、４１６ｂ、４１８ａ、４１８ｂに添加されたリン（Ｐ）の濃度は、第１の導電層４１２ａ、４１３ａのテーパー部の膜厚に従って緩やかな濃度勾配を有している。なお、第１の導電層４１２ａ、４１３ａのテーパー部と重なる半導体層において、第１の導電層４１２ａ、４１３ａのテーパー部の端部から内側に向かって若干、不純物濃度が低くなっているものの、ほぼ同程度の濃度である。
【００９３】
続いて、図６（Ｄ）に示すように第３のエッチング処理（１ｓｔ配線層エッチング３）を行う。エッチングガスにＣＨＦ6を用い、反応性イオンエッチング法（ＲＩＥ法）を用
いて行う。第３のエッチング処理により、第１の導電層４１２ａ、４１３ａのテーパー部を部分的にエッチングして、第１の導電層と半導体層との重なる領域を縮小する。第３のエッチング処理によって、第３の形状の導電層１１２、１１３（第１の導電層１１２ａ、１１３ａと第２の導電層１１２ｂ、１１３ｂ）を形成する。このとき、ゲート絶縁膜１０３においては、露出した領域がさらに２０〜５０nm程度エッチングされ薄くなる。第３のエッチング処理によって、第２の不純物領域４１６ａ、４１６ｂ、４１８ａ、４１８ｂから、第１の導電層１１２ａ、１１３ａと重なる第２の不純物領域１１７ａ、１１７ｂ、１１９ａ、１１９ｂと、第１の不純物領域と第２の不純物領域との間の第３の不純物領域１１６ａ、１１６ｂ、１１８ａ、１１８ｂとが形成される。
【００９４】
次いで図６（Ｅ）に示すように、レジストマスク１０８、１０９、１８５を除去した後、新たにレジスト１８６を成膜する。レジスト１８６の成膜法としては、塗布法を用いることができる。なお、塗布法にはスピンコータやロールコータを用いればよい。レジスト１８６は、ポジ型、ネガ型の何れも使用可能であり、露光の際に用いる光源に応じて選択できる。なお、レジスト１８６は、第１の露光の際に用いたレジスト１０５と同じ材料であっても良いし、異なっていても良い。
【００９５】
次いで、レジスト１８６を露光（第２の露光）し、レジストマスク１２３、１２４、１８７を形成する（図６（Ｆ））。なお、第２の露光における露光手段は、第１の露光と同じであっても良いし、異なっていてもよい。次いで、第４のエッチング処理（１ｓｔ配線層エッチング４）を行う。こうして、ほぼ垂直な端部を有する第４の形状の導電層１２１、１２２（第１の導電層１２１ａ、１２２ａ、第２の導電層１２１ｂ、１２２ｂ）が形成される。なお、半導体層１０２ａ、１０２ｂ上に形成された第３の形状の導電層１１２、１１３（第１の導電層１１２ａ、１１３ａ、第２の導電層１１２ｂ、１１３ｂ）の部分は、レジストマスク１８７で覆われているため、エッチングされない。
【００９６】
この後、第３のドーピング処理（ドーピング３）を行う。第３のドーピング処理では、Ｎ型を付与する不純物元素を添加する。ドーピングの方法はイオンドープ法もしくはイオン注入法で行えば良い。イオンドープ法の条件はドーズ量を１×１０13〜５×１０14atoms/cm2とし、加速電圧を６０〜１００kVとして行う。Ｎ型を付与する不純物元素として１
５族に属する元素、典型的にはリン（Ｐ）または砒素（Ａｓ）を用いるが、本実施例ではリン（Ｐ）を用いる。この場合、レジストマスク１２３、１２４及び１８７を、Ｎ型を付与する不純物元素の添加に対するマスクとして用い、第４の不純物領域１２５ａ、１２５
ｂ、１２６ａ、１２６ｂを形成する。第４の不純物領域１２５ａ、１２５ｂ、１２６ａ、１２６ｂには１×１０20〜１×１０21atoms/cm3の濃度範囲でＮ型を付与する不純物元素
が添加される。なお、半導体層１０２ａ、１０２ｂは、レジストマスク１８７で覆われているため、第３のドーピング処理において、不純物元素は添加されない。
【００９７】
なお、本実施例では、第４の不純物領域１２５ａ、１２５ｂ、１２６ａ、１２６ｂへの不純物元素のドーピング（第３のドーピング処理）の条件を、第１の不純物領域１１０ａ、１１０ｂ、１１１ａ、１１１ｂへの不純物元素のドーピング（第１のドーピング処理）の条件と同じにする。しかしこれに限定されない。第１のドーピング処理と、第３のドーピング処理とでは、条件が異なっていてもよい。
【００９８】
次いで、図６（Ｇ）に示すように、レジストマスク１８７、１２３、１２４を除去した後、新たにレジストマスク１２７及び１２８を形成し、第４のドーピング処理（ドーピング４）を行う。第４のドーピング処理では、Ｐ型を付与する不純物元素を添加する。ドーピングの方法はイオンドープ法もしくはイオン注入法で行えば良い。Ｐチャネル型ＴＦＴを形成する島状半導体層１０２ｂ及び１０２ｄに、Ｐ型の不純物元素が添加された第４の不純物領域１９０ａ、１９０ｂ、１９１ａ、１９１ｂ、１２９ａ、１２９ｂを形成する。この際、第３の形状の導電層１１３ｂ及び第４の形状の導電層１２２を不純物元素に対するマスクとして用い、自己整合的に不純物領域を形成する。なお、Ｎチャネル型ＴＦＴを形成する島状半導体層１０２ａ、１０２ｃはレジストマスク１２７及び１２８で全面を被覆しておく。
【００９９】
なお、第１のドーピング処理、第２のドーピング処理、第３のドーピング処理によって、第４の不純物領域１９０ａ、１９０ｂ、１９１ａ、１９１ｂ、１２９ａ、１２９ｂにはそれぞれ異なる濃度でリンが添加されている。しかし、ジボラン（Ｂ2Ｈ6）を用いたイオンドープ法により、そのいずれの領域においてもＰ型を付与する不純物元素を添加する。この際、第４の不純物領域１９０ａ、１９０ｂ、１９１ａ、１９１ｂのＰ型を付与する不純物元素の濃度が２×１０20〜２×１０21atoms/cm3となるようにする。こうして、第４
の不純物領域１９０ａ、１９０ｂ、１９１ａ、１９１ｂは、Ｐチャネル型ＴＦＴのソース領域およびドレイン領域として問題なく機能する。また、第４の不純物領域１２９ａ、１２９ｂは、Ｐチャネル型ＴＦＴのＬｏｖ領域として問題なく機能する。
【０１００】
以上の工程により、それぞれの半導体層１０２ａ〜１０２ｄに不純物領域が形成される。島状半導体層と重なる第３の形状の導電層１１２、１１３及び、第４の形状の導電層１２１、１２２がゲート配線として機能する。
【０１０１】
なお、実施の形態１及び実施の形態２で示したＴＦＴ間配線及び格子形成１ｓｔ配線は、第３の形状の導電層１１２、１１３及び、第４の形状の導電層１２１、１２２のいずれか１つと同様に形成すれば良い。
【０１０２】
こうして図６（Ｈ）に示すように、Ｎチャネル型ＴＦＴ７１、Ｐチャネル型ＴＦＴ７２、Ｎチャネル型ＴＦＴ７３、Ｐチャネル型ＴＦＴ７４が形成される。
【０１０３】
Ｎチャネル型ＴＦＴ７１は、チャネル領域１９２、ソース領域及びドレイン領域に相当する高濃度不純物領域１１０ａ、１１０ｂ、ゲート配線と重なる低濃度不純物領域（Ｌｏｖ領域）１１７ａ、１１７ｂ、ゲート配線と重ならない低濃度不純物領域（Ｌｏｆｆ領域）１１６ａ、１１６ｂを有する。一方、Ｐチャネル型ＴＦＴ７２は、チャネル領域１９３、ソース領域及びドレイン領域に相当する高濃度不純物領域１９０ａ、１９０ｂ、ゲート配線と重なる低濃度不純物領域（Ｌｏｖ領域）１２９ａ、１２９ｂを有する。なお、Ｌｏｆｆ領域は有さない構造である。Ｎチャネル型ＴＦＴ７１及びＰチャネル型ＴＦＴ７２の
ゲート配線は、テーパー形状の端部を有する。そのため、ゲート配線を小さくするには、不適当な形状のＴＦＴである。しかし、Ｌｏｖ領域や、Ｌｏｆｆ領域を、ゲート配線の作製工程において、自己整合的に作製することが可能であるため、ＴＦＴ作製における工程数を抑えることができる。こうして、工程数を低減して耐圧性の高いＴＦＴを形成することが可能である。
【０１０４】
また、Ｎチャネル型ＴＦＴ７３は、チャネル領域１９４、ソース領域及びドレイン領域に相当する高濃度不純物領域１２５ａ、１２５ｂを有する。また、Ｐチャネル型ＴＦＴ７４は、チャネル領域１９５、ソース領域及びドレイン領域に相当する高濃度不純物領域１９１ａ、１９１ｂを有する。Ｎチャネル型ＴＦＴ７３及びＰチャネル型ＴＦＴ７４は、シングルドレイン構造である。Ｎチャネル型ＴＦＴ７３、Ｐチャネル型ＴＦＴ７４を、Ｌｏｖ領域やＬｏｆｆ領域を有するＴＦＴとする場合は、新たなマスクが必要となり、工程数が増えるといった問題がある。しかし、ゲート配線の端部を垂直にエッチングするため、微細化が可能である。
【０１０５】
例えば、Ｎチャネル型ＴＦＴ７１、Ｐチャネル型ＴＦＴ７２は、表示部のように耐圧性が要求される回路の作製に、Ｎチャネル型ＴＦＴ７３、Ｐチャネル型ＴＦＴ７４は、機能回路部のように微細化が要求される回路の作製に適している。
【０１０６】
なお、第１の露光の工程において用いる露光手段と、第２の露光の工程において用いる露光手段とは、同じとすることもできるし、異ならせることも可能である。ここで、一般に、露光に用いる放射エネルギー源の波長が短いほど、露光の際の解像度は高くなる。そこで例えば、Ｎチャネル型ＴＦＴ７１、Ｐチャネル型ＴＦＴ７２に対して、Ｎチャネル型ＴＦＴ７３、Ｐチャネル型ＴＦＴ７４の方が微細化を求められる場合、第１の露光の工程に用いる光の波長に対して、第２の露光の工程に用いる光の波長は、短いものにする。
【０１０７】
また、第１の露光の工程に用いる露光装置と、第２の露光の工程に用いる露光装置とは、同じにすることもできるし、異ならせることも可能である。
【０１０８】
例えば、Ｎチャネル型ＴＦＴ７１、Ｐチャネル型ＴＦＴ７２に対してＮチャネル型ＴＦＴ７３、Ｐチャネル型ＴＦＴ７４の方が微細化を求められる場合、第１の露光の工程では、ミラープロジェクション方式の露光装置（以下、ＭＰＡと呼ぶ）を用いて露光を行い、第２の露光の工程では、縮小投影露光装置（以下、ステッパーと呼ぶ）を用いて露光を行う。ここで一般に、ＭＰＡでは、一度に大きな範囲を露光することが可能であるため、半導体装置の生産性において有利である。一方ステッパーでは、レクチル上のパターンを光学系でレジストに投影し、基板側ステージを動作及び停止（ステップ・アンド・リピート）することによって、レジストにパターンを露光する。ＭＰＡと比較して、一度に大きな範囲を露光することができないが、ライン・アンド・スペース（Ｌ＆Ｓ）の解像度（以下、解像度はＬ＆Ｓの解像度をいう）を高くすることが可能である。
【０１０９】
また別の例としては、Ｎチャネル型ＴＦＴ７１、Ｐチャネル型ＴＦＴ７２に対してＮチャネル型ＴＦＴ７３、Ｐチャネル型ＴＦＴ７４の方が微細化を求められる場合、第１の露光の工程では、レクチル上のパターンを光学系でレジストに投影する際の縮小率の小さなステッパーを用い、第２の露光の工程では、レクチル上のパターンを光学系でレジストに投影する際の縮小率の大きなステッパーを用いて露光を行う。なお、ステッパーの縮小率とは、レクチル上のパターンを、１／Ｎ（Ｎは整数）倍してレジスト上に投影した際のＮを示すものとする。ここで一般に、レクチル上のパターンを光学系でレジストに投影する際の縮小率の大きなステッパーは、一度に露光可能な範囲は狭いが解像度が高い。一方、レクチル上のパターンを光学系でレジストに投影する際の縮小率の小さなステッパーは、一度に露光可能な範囲は広いが解像度が低い。
【０１１０】
上記の様に、第１の露光の工程と第２の露光の工程において露光手段を変えることによって、高い生産性を有し、且つ、特性の良いＴＦＴを有する半導体装置を作製することが可能である。なお、第１の露光及び第２の露光工程において用いる露光手段（露光条件及び露光装置）は、上記に限定されない。公知の露光手段を自由に用いることが可能である。また、第１の露光工程、第２の露光工程それぞれは、複数の露光手段を用いて行っても良い。
【０１１１】
なお、本実施例では、シングルゲート型のＴＦＴの作製工程を示したが、ダブルゲート構造や、それ以上のゲート数を有するマルチゲート構造でも構わない。
【０１１２】
なお、本実施例では、トップゲート型のＴＦＴを示し、その作製工程を示した。しかし、本実施例の方法は、デュアルゲート型のＴＦＴに対しても適用することが可能である。なお、デュアルゲート型のＴＦＴとは、チャネル領域の上に絶縁膜を介して重なるゲート配線と、当該チャネル領域の下に絶縁膜を介して重なるゲート配線とを有するＴＦＴである。
【０１１３】
また、本実施例に示した方法を用いれば、１ｓｔ配線層を用いて形成される、ＴＦＴ以外の素子の電極や配線等の形状の自由度も増やすことが可能である。
【実施例３】
【０１１４】
本実施例では、実施例１に示した、機能回路を同一基板上に搭載した表示装置の一例として、液晶表示装置を作製する例を示す。なお、表示部及び機能回路の構成と、それらの回路に用いるＴＦＴは、実施例１及び実施例２と同じとすることができる。
【０１１５】
図７に、本実施例における表示装置の断面図を示す。画素部を構成する画素ＴＦＴとして、Ｎチャネル型ＴＦＴ３６１を代表で示す。また、画素駆動回路部を構成する素子として、Ｎチャネル型ＴＦＴ３６２とＰチャネル型ＴＦＴ３６３を代表で示す。機能回路部を構成する素子として、Ｎチャネル型ＴＦＴ３６４とＰチャネル型ＴＦＴ３６５を代表で示す。Ｎチャネル型ＴＦＴ３６１、Ｎチャネル型ＴＦＴ３６２、Ｐチャネル型ＴＦＴ３６３、Ｎチャネル型ＴＦＴ３６４、Ｐチャネル型ＴＦＴ３６５の作製方法は、実施例１において、図６で示した作製方法と同様であるので、ここでは説明は省略する。すなわち、図７のＮチャネル型ＴＦＴ３６１、Ｎチャネル型ＴＦＴ３６２、Ｐチャネル型ＴＦＴ３６３、Ｎチャネル型ＴＦＴ３６４、Ｐチャネル型ＴＦＴ３６５には、図６のＮチャネル型ＴＦＴ７１、Ｐチャネル型ＴＦＴ７２、Ｎチャネル型ＴＦＴ７３、Ｐチャネル型ＴＦＴ７４を各々用いることができる。
【０１１６】
図７（Ａ）に示すように、第１の層間絶縁膜６０３６を形成する。第１の層間絶縁膜６０３６としては、プラズマＣＶＤ法またはスパッタ法を用い厚さを１００〜２００nmとして珪素を含む絶縁膜で形成する。本実施例では、プラズマＣＶＤ法により膜厚１００nmの酸化窒化珪素膜を形成する。勿論、第１の層間絶縁膜６０３６は酸化窒化珪素膜に限定されるものでなく、他の珪素を含む絶縁膜を単層または積層構造として用いても良い。
【０１１７】
次いで、熱処理を行って、半導体層の結晶性の回復、半導体層に添加された不純物元素の活性化を行う。この熱処理はファーネスアニール炉を用いる熱アニール法で行う。熱アニール法としては、酸素濃度が１ppm以下、好ましくは０．１ppm以下の窒素雰囲気中において４００〜７００℃で行えばよく、本実施例では４１０℃、１時間の熱処理で活性化を行う。なお、熱アニール法の他に、レーザアニール法、またはラピッドサーマルアニール法（ＲＴＡ法）を適用することができる。また、第１の層間絶縁膜６０３６を形成する前に熱処理を行っても良い。ただし、Ｎチャネル型ＴＦＴ３６１、Ｎチャネル型ＴＦＴ３６２
、Ｐチャネル型ＴＦＴ３６３、Ｎチャネル型ＴＦＴ３６４及びＰチャネル型ＴＦＴ３６５のゲート配線が熱に弱い場合には、本実施例のように配線等を保護するため第１の層間絶縁膜６０３６（珪素を主成分とする絶縁膜、例えば窒化珪素膜）を形成した後で熱処理を行うことが好ましい。
【０１１８】
上記の様に、第１の層間絶縁膜６０３６（珪素を主成分とする絶縁膜、例えば窒化珪素膜）を形成した後に熱処理することにより、活性化と同時に半導体層の水素化も行うことができる。水素化の工程では、第１の層間絶縁膜６０３６に含まれる水素により半導体層のダングリングボンドが終端される。なお、活性化のための熱処理とは別に、水素化のための熱処理を行っても良い。ここで、第１の層間絶縁膜６０３６の存在に関係なく、半導体層を水素化することもできる。水素化の他の手段として、プラズマにより励起された水素を用いる手段（プラズマ水素化）や、３〜１００％の水素を含む雰囲気中において、３００〜４５０℃で１〜１２時間の熱処理を行う手段でも良い。
【０１１９】
次いで図７（Ｂ）に示すように、第１の層間絶縁膜６０３６上に、第２の層間絶縁膜６０３７を形成する。第２の層間絶縁膜６０３７としては、無機絶縁膜を用いることができる。例えば、ＣＶＤ法によって形成された酸化珪素膜や、ＳＯＧ（Spin On Glass）法によ
って塗布された酸化珪素膜等を用いることができる。また、第２の層間絶縁膜６０３７として、有機絶縁膜を用いることができる。例えば、ポリイミド、ポリアミド、ＢＣＢ（ベンゾシクロブテン）、アクリル等の膜を用いることができる。また、アクリル膜と酸化珪素膜の積層構造を用いても良い。また、アクリル膜と、スパッタ法で形成した窒化珪素膜または窒化酸化珪素膜との積層構造を用いても良い。本実施例では、膜厚１.６μmのアクリル膜を形成する。第２の層間絶縁膜６０３７によって、ＴＦＴ（Ｎチャネル型ＴＦＴ３６１、Ｎチャネル型ＴＦＴ３６２、Ｐチャネル型ＴＦＴ３６３、Ｎチャネル型ＴＦＴ３６４及びＰチャネル型ＴＦＴ３６５）による凹凸を緩和し、平坦化することができる。特に、第２の層間絶縁膜６０３７は平坦化の意味合いが強いので、平坦性に優れた膜が好ましい。
【０１２０】
次いで、ドライエッチングまたはウエットエッチングを用い、第２の層間絶縁膜６０３７、第１の層間絶縁膜６０３６及びゲート絶縁膜２０３をエッチングし、Ｎチャネル型ＴＦＴ３６１、Ｎチャネル型ＴＦＴ３６２、Ｐチャネル型ＴＦＴ３６３、Ｎチャネル型ＴＦＴ３６４及びＰチャネル型ＴＦＴ３６５それぞれのソース領域及びドレイン領域に達するコンタクトホールを形成する。次いで、各ＴＦＴのソース領域及びドレイン領域とそれぞれ電気的に接続される配線６０４０〜６０４６及び画素電極６０３９を形成する。なお本実施例では、配線６０４０〜６０４６及び画素電極６０３９は、膜厚５０nmのＴｉ膜と、膜厚５００nmのＡｌとＴｉの合金膜との積層膜をスパッタ法で連続形成し、所望の形状にパターニングして形成する。もちろん、二層構造に限らず、単層構造でもよいし、三層以上の積層構造にしてもよい。また配線の材料としては、ＡｌとＴｉに限らず、他の導電膜を用いても良い。例えば、ＴａＮ膜上にＡｌ膜やＣｕ膜を形成し、さらにＴｉ膜を形成した積層膜をパターニングして配線を形成してもよい。ただし、反射性に優れた材料を用いることが好ましい。
【０１２１】
続いて図７（Ｃ）に示すように、画素電極６０３９を少なくとも含む部分上に配向膜６０４７を形成し、ラビング処理を行う。なお、本実施例では、配向膜６０４７を形成する前にアクリル樹脂膜等の有機樹脂膜をパターニングすることによって、基板間隔を保持するための柱状のスペーサ６０４８を所望の位置に形成する。また、柱状のスペーサに限らず、球状のスペーサを基板全面に散布してもよい。
【０１２２】
次いで、対向基板７０００を用意する。対向基板７０００上に着色層（カラーフィルタ）７００１〜７００３、平坦化膜７００４を形成する。このとき、第１の着色層７００１と
第２の着色層７００２とを重ねて遮光部を形成し、第２の着色層７００２と第３の着色層７００３の一部を重ねて遮光部を形成する。また、第１の着色層７００１と第３の着色層７００３の一部を重ねて、遮光部を形成してもよい。このように、新たに遮光層を形成することなく、各画素間の隙間を着色層の積層からなる遮光部で遮光することによって、工程数の低減を可能とする。
【０１２３】
次いで、平坦化膜７００４上に、透明導電膜からなる対向電極７００５を少なくとも画素部に対応する部分に形成する。その後、対向基板７００５の全面に配向膜７００６を形成し、ラビング処理を施す。
【０１２４】
そして、画素部と駆動回路部及び機能回路部が形成された基板２０１と対向基板７０００とを、シール材７００７で張り合わせる。シール材７００７には、フィラー（図示せず）が混入されていて、フィラーと柱状スペーサ６０４８によって、基板２０１と対向基板７０００とは均一な間隔で張り合わされる。その後、両基板（２０１と７０００）間に液晶材料７００８を注入し、封止材（図示せず）によって完全に封止する。液晶材料７００８は、公知の材料を用いればよい。このようにして、液晶表示装置が完成する。
【０１２５】
そして、偏光板及びＦＰＣ（図示せず）を貼り付ける。ＦＰＣによって、基板２０１上に形成された素子又は回路から引き回された端子と外部信号端子とが接続される。こうして製品として完成する。
【０１２６】
なお、本実施例では、画素電極６０３９を反射性に優れた金属膜で形成し、対向電極７００５は透光性を有する材料で形成する、反射型の液晶表示装置を例に示したがこれに限定されない。例えば、画素電極６０３９は透光性を有する材料で形成し、対向電極７００５は反射性を有する材料で形成する、透過型の液晶表示装置にも、本発明を適用することができる。また、半透過型の液晶表示装置にも、本発明を適用することが可能である。
【０１２７】
本実施例は、実施の形態１、実施の形態２、実施例１、実施例２と自由に組み合わせて実施することが可能である。
【実施例４】
【０１２８】
本実施例では、実施例１に示した、機能回路を同一基板上に搭載した表示装置の一例として、各画素にＯＬＥＤ素子を配置するＯＬＥＤ表示装置を作製する例を示す。なお、表示部及び機能回路の構成と、それらの回路に用いるＴＦＴは、実施例１及び実施例２及と同じとすることができる。
【０１２９】
ＯＬＥＤ素子は、陽極と、陰極と、陽極と陰極に間に挟まれた有機化合物層とを有する構成である。陽極と陰極間に電圧を印加することによって、ＯＬＥＤ素子は発光する。有機化合物層は、積層構造とすることができる。代表的には、正孔輸送層／発光層／電子輸送層という積層構造が知られている。また他にも、陽極上に正孔注入層／正孔輸送層／発光層／電子輸送層、または正孔注入層／正孔輸送層／発光層／電子輸送層／電子注入層の順に積層する構造でも良い。発光層に対して蛍光性色素等をドーピングしても良い。ＯＬＥＤ素子の陰極と陽極の間に設けられる全ての層を総称して有機化合物層と呼ぶ。よって上述した正孔注入層、正孔輸送層、発光層、電子輸送層、電子注入層等は、全て有機化合物層に含まれる。上記構造でなる有機化合物層に、一対の電極（陽極及び陰極）から所定の電圧をかけると、発光層においてキャリアの再結合が起こって発光する。なお、ＯＬＥＤ素子は、一重項励起子からの発光（蛍光）を利用するものでも、三重項励起子からの発光（燐光）を利用するものでも、どちらでも良い。ＯＬＥＤ表示装置は、応答性に優れ、低電圧で動作し、また視野角が広い等の利点を有するため、次世代のフラットパネルディスプレイとして注目されている。
【０１３０】
図８に、本発明を用いて作製する半導体装置の断面図を示す。画素部を構成するＴＦＴとして、ＯＬＥＤ素子と直列に接続されたＴＦＴをＮチャネル型ＴＦＴ３６１として、代表で示す。また、画素駆動回路部を構成する素子として、Ｎチャネル型ＴＦＴ３６２とＰチャネル型ＴＦＴ３６３を代表で示す。機能回路部を構成する素子として、Ｎチャネル型ＴＦＴ３６４とＰチャネル型ＴＦＴ３６５を代表で示す。Ｎチャネル型ＴＦＴ３６１、Ｎチャネル型ＴＦＴ３６２、Ｐチャネル型ＴＦＴ３６３、Ｎチャネル型ＴＦＴ３６４、Ｐチャネル型ＴＦＴ３６５の作製方法は、実施例１において図６で示した作製方法と同様であるので、ここでは説明は省略する。すなわち、図８のＮチャネル型ＴＦＴ３６１、Ｎチャネル型ＴＦＴ３６２、Ｐチャネル型ＴＦＴ３６３、Ｎチャネル型ＴＦＴ３６４、Ｐチャネル型ＴＦＴ３６５には、図６のＮチャネル型ＴＦＴ７１、Ｐチャネル型ＴＦＴ７２、Ｎチャネル型ＴＦＴ７３、Ｐチャネル型ＴＦＴ７４を各々用いることができる。
【０１３１】
実施例２に従って、図８（Ａ）の状態まで作製する。図８（Ｂ）において、第１の層間絶縁膜５０３６を形成する。この第１の層間絶縁膜５０３６としては、プラズマＣＶＤ法またはスパッタ法を用い、厚さを１００〜２００nmとして珪素を含む絶縁膜で形成する。本実施例では、プラズマＣＶＤ法により膜厚１００nmの酸化窒化珪素膜を形成する。勿論、第１の層間絶縁膜５０３６は酸化窒化珪素膜に限定されるものでなく、他の珪素を含む絶縁膜を単層または積層構造として用いても良い。次いで、加熱処理（熱処理）を行って、半導体層の結晶性の回復、半導体層に添加された不純物元素の活性化を行う。この熱処理はファーネスアニール炉を用いる熱アニール法で行う。熱アニール法としては、酸素濃度が１ppm以下、好ましくは０．１ppm以下の窒素雰囲気中において４００〜７００℃で行えばよく、本実施例では４１０℃、１時間の熱処理で活性化を行う。なお、熱アニール法の他に、レーザアニール法、またはラピッドサーマルアニール法（ＲＴＡ法）を適用することができる。また、第１の層間絶縁膜５０３６を形成する前に熱処理を行っても良い。ただし、Ｎチャネル型ＴＦＴ３６１、Ｎチャネル型ＴＦＴ３６２、Ｐチャネル型ＴＦＴ３６３、Ｎチャネル型ＴＦＴ３６４及びＰチャネル型ＴＦＴ３６５のゲート電極が熱に弱い場合には、本実施例のように配線等を保護するため第１の層間絶縁膜５０３６（珪素を主成分とする絶縁膜、例えば窒化珪素膜）を形成した後で熱処理を行うことが好ましい。
【０１３２】
上記の様に、第１の層間絶縁膜５０３６（珪素を主成分とする絶縁膜、例えば窒化珪素膜）を形成した後に熱処理することにより、活性化と同時に、半導体層の水素化も行うことができる。水素化の工程では、第１の層間絶縁膜５０３６に含まれる水素により半導体層のダングリングボンドが終端される。なお、活性化のための熱処理とは別に、水素化のための熱処理を行っても良い。ここで、第１の層間絶縁膜５０３６の存在に関係なく、半導体層を水素化することもできる。水素化の他の手段として、プラズマにより励起された水素を用いる手段（プラズマ水素化）や、３〜１００％の水素を含む雰囲気中において、３００〜４５０℃で１〜１２時間の熱処理を行う手段でも良い。
【０１３３】
次いで、第１の層間絶縁膜５０３６上に、第２の層間絶縁膜５０３７を形成する。第２の層間絶縁膜５０３７としては、無機絶縁膜を用いることができる。例えば、ＣＶＤ法によって形成された酸化珪素膜や、ＳＯＧ（Spin On Glass）法によって塗布された酸化珪素
膜等を用いることができる。また、第２の層間絶縁膜５０３７として有機絶縁膜を用いることができる。例えば、ポリイミド、ポリアミド、ＢＣＢ（ベンゾシクロブテン）、アクリル等の膜を用いることができる。また、アクリル膜と酸化珪素膜の積層構造を用いても良い。また、アクリル膜とスパッタ法で形成した窒化珪素膜または窒化酸化珪素膜との積層構造を用いても良い。本実施例では、膜厚１.６μmのアクリル膜を形成する。第２の層間絶縁膜５０３７によって、基板上２０１に形成されたＴＦＴによる凹凸を緩和し、平坦化することができる。特に、第２の層間絶縁膜５０３７は平坦化の意味合いが強いので、平坦性に優れた膜が好ましい。
【０１３４】
次いで、ドライエッチングまたはウエットエッチングを用い、第２の層間絶縁膜５０３７、第１の層間絶縁膜５０３６及びゲート絶縁膜２０３をエッチングし、Ｎチャネル型ＴＦＴ３６１、Ｎチャネル型ＴＦＴ３６２、Ｐチャネル型ＴＦＴ３６３、Ｎチャネル型ＴＦＴ３６４及びＰチャネル型ＴＦＴ３６５それぞれのソース領域及びドレイン領域に達するコンタクトホールを形成する。
【０１３５】
次いで、透明導電膜からなる画素電極５０３８を形成する。透明導電膜としては、酸化インジウムと酸化スズの化合物（ＩＴＯ）、酸化インジウムと酸化亜鉛の化合物、酸化亜鉛、酸化スズ、酸化インジウム等を用いることができる。また、前記透明導電膜にガリウムを添加したものを用いてもよい。画素電極５０３８がＯＬＥＤ素子の陽極に相当する。本実施例では、ＩＴＯを１１０nm厚さで成膜した後、パターニングし、画素電極５０３８を形成する。
【０１３６】
次いで、各ＴＦＴ（Ｎチャネル型ＴＦＴ３６１、Ｎチャネル型ＴＦＴ３６２、Ｐチャネル型ＴＦＴ３６３、Ｎチャネル型ＴＦＴ３６４及びＰチャネル型ＴＦＴ３６５）それぞれのソース領域及びドレイン領域とそれぞれ電気的に接続される配線５０３９〜５０４６を形成する。なお本実施例では、配線５０３９〜５０４６は、膜厚１００nmのＴｉ膜と、膜厚３５０nmのＡｌ膜と、膜厚１００nmのＴｉ膜との積層膜をスパッタ法で連続形成し、所望の形状にパターニングして形成する。もちろん、三層構造に限らず、単層構造でもよいし、二層構造でもよいし、四層以上の積層構造にしてもよい。また配線の材料としては、ＡｌとＴｉに限らず、他の導電膜を用いても良い。例えば、ＴａＮ膜上にＡｌやＣｕを形成し、さらにＴｉ膜を形成した積層膜をパターニングして配線を形成してもよい。こうして、画素部のＮチャネル型ＴＦＴ３６１のソース領域またはドレイン領域の一方は、配線５０３９によって画素電極５０３８と電気的に接続されている。ここで、画素電極５０３８上の一部と、配線５０３９の一部を重ねて形成することによって、配線５０３９と画素電極５０３８の電気的接続をとっている。
【０１３７】
次いで図８（Ｄ）に示すように、第３の層間絶縁膜５０４７を形成する。第３の層間絶縁膜５０４７としては、無機絶縁膜や有機絶縁膜を用いることができる。無機絶縁膜としては、ＣＶＤ法によって形成された酸化珪素膜や、ＳＯＧ（Spin On Glass）法によって塗
布された酸化珪素膜、スパッタ法によって形成された窒化珪素膜または窒化酸化珪素膜等を用いることができる。また、有機絶縁膜としては、アクリル樹脂膜等を用いることができる。
【０１３８】
第２の層間絶縁膜５０３７と第３の層間絶縁膜５０４７との組み合わせ例を以下に挙げる。第２の層間絶縁膜５０３７として、アクリルと、スパッタ法によって形成された窒化珪素膜または窒化酸化珪素膜の積層膜を用い、第３の層間絶縁膜５０４７として、スパッタ法によって形成された窒化珪素膜または窒化酸化珪素膜を用いる組み合わせがある。第２の層間絶縁膜５０３７として、プラズマＣＶＤ法によって形成した酸化珪素膜を用い、第３の層間絶縁膜５０４７としてもプラズマＣＶＤ法によって形成した酸化珪素膜を用いる組み合わせがある。また、第２の層間絶縁膜５０３７として、ＳＯＧ法によって形成した酸化珪素膜を用い、第３の層間絶縁膜５０４７としてもＳＯＧ法によって形成した酸化珪素膜を用いる組み合わせがある。また、第２の層間絶縁膜５０３７として、ＳＯＧ法によって形成した酸化珪素膜とプラズマＣＶＤ法によって形成した酸化珪素膜の積層膜を用い、第３の層間絶縁膜５０４７としてプラズマＣＶＤ法によって形成した酸化珪素膜を用いる組み合わせがある。また、第２の層間絶縁膜５０３７として、アクリルを用い、第３の層間絶縁膜５０４７としてもアクリルを用いる組み合わせがある。また、第２の層間絶縁膜５０３７として、アクリルとプラズマＣＶＤ法によって形成した酸化珪素膜の積層膜を用い、第３の層間絶縁膜５０４７としてプラズマＣＶＤ法によって形成した酸化珪素膜を
用いる組み合わせがある。また、第２の層間絶縁膜５０３７として、プラズマＣＶＤ法によって形成した酸化珪素膜を用い、第３の層間絶縁膜５０４７としてアクリルを用いる組み合わせがある。
【０１３９】
第３の層間絶縁膜５０４７の画素電極５０３８に対応する位置に開口部を形成する。第３の層間絶縁膜５０４７はバンクとして機能する。開口部を形成する際、ウエットエッチング法を用いることで容易にテーパー形状の側壁とすることが出来る。開口部の側壁が十分になだらかでないと段差に起因する有機化合物層の劣化が顕著な問題となってしまうため、注意が必要である。第３の層間絶縁膜５０４７中に、カーボン粒子や金属粒子を添加し、抵抗率を下げ、静電気の発生を抑制してもよい。この際、抵抗率は、１×１０6〜１×
１０12Ωｍ（好ましくは、１×１０8〜１×１０10Ωｍ）となるように、カーボン粒子や
金属粒子の添加量を調節すればよい。
【０１４０】
次いで、第３の層間絶縁膜５０４７の開口部において露出している画素電極５０３８上に、有機化合物層５０４８を形成する。有機化合物層５０４８としては、公知の有機発光材料を用いることができる。なお、有機発光材料と無機発光材料の両方を用いてもよいし、有機発光材料の代わりに無機発光材料を用いてもよい。
【０１４１】
有機発光材料としては、低分子系有機発光材料、高分子系有機発光材料、中分子系有機材料を自由に用いることができる。なお、中分子系有機発光材料とは、昇華性を有さず、かつ、重合度が２０程度以下の有機発光材料を示すものとする。
【０１４２】
本実施例では蒸着法により低分子系有機発光材料を用いて有機化合物層５０４８を形成している。具体的には、正孔注入層として２０nm厚の銅フタロシアニン（ＣｕＰｃ）膜を設け、その上に発光層として７０nm厚のトリス−８−キノリノラトアルミニウム錯体（Ａｌｑ3）膜を設けた積層構造としている。Ａｌｑ3にキナクリドン、ペリレンもしくはＤＣＭ１といった蛍光色素を添加することで発光色を制御することができる。
【０１４３】
また、高分子系有機発光材料を用いる例として、正孔注入層として２０nmのポリチオフェン（ＰＥＤＯＴ）膜をスピン塗布法により設け、その上に発光層として１００nm程度のパラフェニレンビニレン（ＰＰＶ）膜を設けた積層構造によって有機化合物層５０４８を構成しても良い。なお、ＰＰＶのπ共役系高分子を用いると、赤色から青色まで発光波長を選択できる。また、電子輸送層や電子注入層として炭化珪素等の無機材料を用いることも可能である。
【０１４４】
なお、有機化合物層５０４８は、正孔注入層、正孔輸送層、発光層、電子輸送層、電子注入層等が、明確に区別された積層構造を有するものに限定されない。つまり、有機化合物層５０４８は、正孔注入層、正孔輸送層、発光層、電子輸送層、電子注入層等を構成する材料が、混合した層を有する構造であってもよい。例えば、電子輸送層を構成する材料（以下、電子輸送材料と表記する）と、発光層を構成する材料（以下、発光材料と表記する）とによって構成される混合層を、電子輸送層と発光層との間に有する構造の有機化合物層５０４８であってもよい。
【０１４５】
次に、有機化合物層５０４８の上には導電膜からなる対向電極５０４９が設けられる。本実施例の場合、導電膜としてアルミニウムとリチウムとの合金膜を用いる。なお、ＭｇＡｇ膜（マグネシウムと銀との合金膜）を用いても良い。本実施例では、対向電極５０４９がＯＬＥＤ素子の陰極に相当する。陰極材料としては、周期表の１族もしくは２族に属する元素からなる導電膜もしくはそれらの元素を添加した導電膜を自由に用いることができる。
【０１４６】
対向電極５０４９まで形成された時点でＯＬＥＤ素子が完成する。なお、ＯＬＥＤ素子とは、画素電極（陽極）５０３８、有機化合物層５０４８及び対向電極（陰極）５０４９で形成されたダイオードを指す。
【０１４７】
ＯＬＥＤ素子を完全に覆うようにしてパッシベーション膜５０５０を設けることは有効である。パッシベーション膜５０５０としては、炭素膜、窒化珪素膜もしくは窒化酸化珪素膜を含む絶縁膜からなり、該絶縁膜を単層もしくは組み合わせた積層で用いることができる。カバレッジの良い膜をパッシベーション膜５０５０として用いることが好ましく、炭素膜、特にＤＬＣ（ダイヤモンドライクカーボン）膜を用いることは有効である。ＤＬＣ膜は室温から１００℃以下の温度範囲で成膜可能であるため、耐熱性の低い有機化合物層５０４８の上方にも容易に成膜することができる。また、ＤＬＣ膜は酸素に対するブロッキング効果が高く、有機化合物層５０４８の酸化を抑制することが可能である。
【０１４８】
なお、第３の層間絶縁膜５０４７を形成した後、パッシベーション膜５０５０を形成するまでの工程をマルチチャンバー方式（またはインライン方式）の成膜装置を用いて、大気解放せずに連続的に処理することは有効である。
【０１４９】
なお、実際には図８（Ｄ）の状態まで完成したら、さらに外気に曝されないように、気密性が高く、脱ガスの少ない保護フィルム（ラミネートフィルム、紫外線硬化樹脂フィルム等）や透光性のシーリング材でパッケージング（封入）することが好ましい。その際、シーリング材の内部を不活性雰囲気にしたり、内部に吸湿性材料（例えば酸化バリウム）を配置したりするとＯＬＥＤ素子の信頼性が向上する。
【０１５０】
また、パッケージング等の処理により気密性を高めたら、基板２０１上に形成された素子又は回路から引き回された端子と外部信号端子とを接続するためのコネクタ（フレキシブルプリントサーキット：ＦＰＣ）を取り付けて製品として完成する。
【０１５１】
本実施例は、実施の形態１、実施の形態２、実施例１、実施例２と自由に組み合わせて実施することが可能である。
【実施例５】
【０１５２】
本実施例では、本発明を用いて作製される表示システムの例について図９を用いて説明する。
【０１５３】
ここで、表示システムとは、表示装置やＣＰＵ部が形成された基板に、ＦＰＣ等によって外付けされる回路も含めたものとする。表示装置の作製方法は、実施例１〜実施例３を用いる。表示システムの構成例を図９に示す。
【０１５４】
基板５００上には、図４や図５で示したような構成の回路が形成されている。ここでは、図５に示した構成の回路を用いた例を示す。表示システム７００では、ＦＰＣ７１０によって基板５００と、電源回路７０１、クロック発振回路７０２、ＶＲＡＭ７０３、ＲＯＭ７０４、ＷＲＡＭ７０５とが電気的に接続されている。ここで電源回路７０１は、表示システム７００に入力される電源を、基板５００に形成された回路用の電源に変換する回路である。クロック発振回路７０２は、基板５００に形成された回路にクロック信号等の制御信号を入力する回路である。ＶＲＡＭ７０３は、ＧＰＵ５６７に入力される形式の映像信号を記憶するための回路である。ＲＯＭ７０４は、ＣＰＵ５０７を制御するための情報や表示システム７００に入力された映像信号が記憶された回路である。ＷＲＡＭ７０５は、ＣＰＵ５０７が処理を行うための作業領域である。
【０１５５】
なお、基板５００上に設けられたＳＲＡＭ５０４と、ＦＰＣ７１０によって接続された
ＷＲＡＭ７０５とはどちらも、ＣＰＵ５０７の作業領域として機能するため、どちらか一方を省略することも可能である。例えば、ＣＰＵ５０７からのアクセスは多いが比較的少ない記憶容量でよい場合は、ＳＲＡＭ５０４を用いるのが好ましく、逆に、大きな記憶容量が求められるがＣＰＵ５０７からのアクセスは比較的少ない場合は、ＷＲＡＭ７０５を用いるのが好ましい。
【０１５６】
（実施例６）
本実施例では、本発明を用いて作製される電子機器の例について図１０を用いて説明する。
【０１５７】
本発明を用いて作製した電子機器として、ビデオカメラ、デジタルカメラ、ゴーグル型ディスプレイ（ヘッドマウントディスプレイ）、ナビゲーションシステム、音響再生装置（カーオーディオ、オーディオコンポ等）、ノート型パーソナルコンピュータ、ゲーム機器、携帯情報端末（モバイルコンピュータ、携帯電話、携帯型ゲーム機または電子書籍等）、記録媒体を備えた画像再生装置（具体的にはDigital Versatile Disc（ＤＶＤ）等の記録媒体を再生し、その画像を表示しうるディスプレイを備えた装置）などが挙げられる。それらの電子機器の具体例を図１０に示す。
【０１５８】
図１０（Ａ）は表示装置であり、筐体１４０１、支持台１４０２、表示部１４０３を含む。本発明は表示部１４０３を構成する表示装置に適用が可能である。本発明を用いることによって、表示装置の小型・軽量化を実現できる。
【０１５９】
図１０（Ｂ）はビデオカメラであり、本体１４１１、表示部１４１２、音声入力１４１３、操作スイッチ１４１４、バッテリー１４１５、受像部１４１６などによって構成されている。本発明は表示部１４１２を構成する表示装置に適用が可能である。本発明を用いることによって、ビデオカメラの小型・軽量化を実現できる。
【０１６０】
図１０（Ｃ）はノート型のパーソナルコンピュータであり、本体１４２１、筐体１４２２、表示部１４２３、キーボード１４２４などによって構成されている。本発明は表示部１４２３を構成する表示装置に適用が可能である。また、本発明は本体１４２１内部のＣＰＵ，メモリなどの半導体装置に適用が可能である。本発明を用いることによって、パーソナルコンピュータの小型・軽量化を実現できる。
【０１６１】
図１０（Ｄ）は携帯情報端末であり、本体１４３１、スタイラス１４３２、表示部１４３３、操作ボタン１４３４、外部インターフェイス１４３５などによって構成されている。本発明は表示部１４３３を構成する表示装置に適用が可能である。また、本発明は本体１４３１内部のＣＰＵ，メモリなどの半導体装置に適用が可能である。本発明を用いることによって、携帯情報端末の小型・軽量化を実現できる。
【０１６２】
図１０（Ｅ）は音響再生装置、具体的には車載用のオーディオ装置であり、本体１４４１、表示部１４４２、操作スイッチ１４４３、１４４４などによって構成されている。本発明は表示部１４４２を構成する表示装置に適用が可能である。また、本発明は本体１４４１内部のＣＰＵ，メモリなどの半導体装置に適用が可能である。また、今回は車載用オーディオ装置を例に上げたが、携帯型もしくは家庭用オーディオ装置に用いてもよい。本発明を用いることによって、音響再生装置の小型・軽量化を実現できる。
【０１６３】
図１０（Ｆ）はデジタルカメラであり、本体１４５１、表示部（Ａ）１４５２、接眼部１４５３、操作スイッチ１４５４、表示部（Ｂ）１４５５、バッテリー１４５６などによって構成されている。本発明は表示部（Ａ）１４５２および表示部（Ｂ）１４５５を構成する表示装置に適用が可能である。また、本発明は本体１４５１内部のＣＰＵ，メモリなど
の半導体装置に適用が可能である。本発明を用いることによって、デジタルカメラの小型・軽量化を実現できる。
【０１６４】
図１０（Ｇ）は携帯電話であり、本体１４６１、音声出力部１４６２、音声入力部１４６３、表示部１４６４、操作スイッチ１４６５、アンテナ１４６６などによって構成されている。本発明は表示部１４６４を構成する表示装置に適用が可能である。また、本発明は本体１４６１内部のＣＰＵ，メモリなどの半導体装置に適用が可能である。本発明を用いることによって、携帯電話の小型・軽量化を実現できる。
【０１６５】
これらの電子機器に使われる半導体装置及び表示装置はガラス基板だけでなく耐熱性のプラスチック基板を用いることもできる。それによりいっそうの軽量化を図ることができる。
【０１６６】
本発明は、上記電子機器に限定されず、実施の形態１及び実施の形態２で示した半導体装置及び表示装置を用いた、様々な電子機器に適用が可能である。
【図面の簡単な説明】
【０１６７】
【図１】本発明の半導体装置及び表示装置における機能回路のマスクレイアウト。
【図２】図１の等価電気回路。
【図３】本発明の半導体装置及び表示装置における機能回路のマスクレイアウト。
【図４】本発明の表示装置の上面図。
【図５】本発明の表示装置の上面図。
【図６】本発明の表示装置におけるＴＦＴの作製方法を示す図。
【図７】本発明の液晶表示装置の作製方法を示す図。
【図８】本発明のＯＬＥＤ表示装置の作製方法を示す図。
【図９】本発明の表示装置を用いた表示システムを示す図。
【図１０】本発明の半導体装置及び表示装置を用いた電子機器を示す図。
【図１】
2006080514.tif 000004
【図２】
2006080514.tif 000005
【図３】
2006080514.tif 000006
【図４】
2006080514.tif 000007
【図５】
2006080514.tif 000008
【図６】
2006080514.tif 000009
【図７】
2006080514.tif 000010
【図８】
2006080514.tif 000011
【図９】
2006080514.tif 000012
【図１０】
2006080514.tif 000013